(57)【特許請求の範囲】
【請求項１】
透明基材フィルムの一方の面に、少なくとも赤外線遮蔽層を設けたフィルムにおいて、上記赤外線遮蔽層が、（Ａ）電離放射線硬化型樹脂と、（Ｂ）赤外線吸収剤と、該電離放射線硬化型樹脂１００重量部当たり、（Ｃ）電離放射線硬化型シリコーン樹脂としてカチオン重合型のエポキシ変性シリコーン樹脂１〜２０重量部と（Ｄ）光カチオン開始剤を含む塗膜の硬化物からなることを特徴とする防汚性赤外線遮蔽フィルム。
【請求項２】
（Ｂ）成分の赤外線吸収剤が、無機系赤外線吸収剤である請求項１記載の防汚性赤外線遮蔽フィルム。
【請求項３】
赤外線遮蔽層が厚さ０.５〜２０μｍのものである請求項１又は２記載の防汚性赤外線遮蔽フィルム。
【請求項４】
透明基材フィルムの一方の面に、（Ａ）電離放射線硬化型樹脂と、（Ｂ）赤外線吸収剤と、該電離放射線硬化型樹脂１００重量部当たり、（Ｃ）電離放射線硬化型シリコーン樹脂としてカチオン重合型のエポキシ変性シリコーン樹脂１〜２０重量部及び（Ｄ）光カチオン開始剤を含有する塗工液をコーティングして塗膜を形成させ、これに電離放射線を照射して該塗膜を硬化させることを特徴とする防汚性赤外線遮蔽フィルムの製造方法。
【発明の詳細な説明】
【０００１】
【発明の属する技術分野】
本発明は、新規な防汚性赤外線遮蔽フィルム及びその製造方法に関する。さらに詳しくは、本発明は、透明性、耐擦傷性、防汚性、汚れ除去性、滑り性及び赤外線遮蔽性などに優れ、窓ガラスや窓用プラスチックボードなどの貼付用として好適な防汚性赤外線遮蔽フィルム、及びこのものを効率よく製造する方法に関するものである。
【０００２】
【従来の技術】
従来、様々な目的のために、窓ガラスや窓用プラスチックボード貼付用として、プラスチックフィルムが用いられている。
例えば、窓ガラスから室内に入り込む太陽光には、可視光線以外に、紫外線や赤外線なども含まれている。太陽光に含まれる紫外線は日焼けの原因となり、人体に対する悪影響が最近指摘されており、また紫外線による包装材の劣化が原因で内容物の変質が生じることもよく知られていることである。一方、太陽に含まれる赤外線についても、直射日光による室内の温度上昇を引き起こし、夏場の冷房効果を低下させるなどの問題がある。したがって、このような好ましくない事態を避けるために、紫外線遮蔽フィルムや赤外線遮蔽フィルムが窓ガラスや窓用プラスチックボード貼付用として用いられている。
また、外部から室内が見えにくくする目的で、内部防視フィルムを窓ガラスや窓用プラスチックボードに貼付することもよく行われている。さらに地震などの災害で窓ガラスが破損した場合に、ガラス破片が飛散するのを防止するために、破片飛散防止フィルムが窓ガラス貼付用として用いられている。なお、前記の紫外線遮蔽フィルム、赤外線遮蔽フィルム、内部防視フィルムは、このような破片飛散防止効果も有している。
これらの窓ガラスや、窓用プラスチックボード貼付フィルム（以下、ウインドウフィルムと称すことがある）は、その表面に通常、耐擦傷性などを付与するために電離放射線硬化型樹脂、例えばポリエステルアクリレート系、エポキシアクリレート系、ウレタンアクリレート系、ポリオールアクリレート系樹脂などを塗工し、硬化してなるハードコート層が設けられている。
ところで、建物の窓、乗物の窓、あるいは冷蔵、冷凍ショーケースの窓などにおいて、暑さの軽減、省エネルギー化を図るために、これらの窓に熱線（赤外線）を反射又は吸収する性能を付与する方法が提案されている。例えば、透明フィルム状基体の表面に、アルミニウム、銀、金等の金属薄膜をスパッタリングや蒸着により形成してなる熱線反射フィルムを窓に貼付する方法（特開昭５７−５９７４８号公報、特開昭５７−５９７４９号公報）などが開示されている。
しかしながら、金属のスパッタリング薄膜や蒸着膜は、熱線遮蔽性能については優れているものの、透明性が悪く、したがって、窓ガラスに貼付して用いる場合、窓の可視光線透過率が損なわれる上、金属による光沢反射もあるので、外観上好ましくなく、さらに製造コストが高くつくのを免れないなどの欠点があった。
このような欠点を改良するために、近年、基材フィルム上に、無機系赤外線吸収剤や有機系赤外線吸収剤を含有する赤外線遮蔽層を設けてなる様々な赤外線遮蔽フィルムが提案されている（例えば、特開平７−１００９９６号公報、同平８−２８１８６０号公報、同平９−１０８６２１号公報、同平９−１５６０２５号公報など）。
これらの赤外線遮蔽フィルムは、良好な透明性と赤外線遮蔽機能を有しており、建物や車両の窓貼付用として有用である。しかしながら、近年、各種製品に対して、高機能化の要求が高まってきており、この窓貼付用フィルムについても、良好な透明性及び赤外線遮蔽性と共に、耐擦傷性、埃の吸着を抑える防汚性、汚れが拭きとりやすい汚れ除去性、あるいは滑り性（特に自動車の窓用として）などに優れる高機能性フィルムが求められている。従来の赤外線遮蔽フィルムは、このような要望のすべてを充分に満足しうるものではなく、上記の各種機能を兼ね備えた赤外線遮蔽フィルムの開発が望まれていた。
【０００３】
【発明が解決しようとする課題】
本発明は、このような事情のもとで、透明性、耐擦傷性、防汚性、汚れ除去性、滑り性及び赤外線遮蔽性などに優れ、窓ガラスや窓用プラスチックボードなどの貼付用として好適な高機能の防汚性赤外線遮蔽フィルムを提供することを目的としてなされたものである。
【０００４】
【課題を解決するための手段】
本発明者らは、前記の優れた機能を有する防汚性赤外線遮蔽フィルムを開発すべく鋭意研究を重ねた結果、透明基材フィルムの一方の面に、電離放射線硬化型樹脂と赤外線吸収剤と特定の割合の電離放射線硬化型シリコーン樹脂とを含有する塗工液をコーティングして塗膜を形成させ、さらに電離放射線を照射して該塗膜を硬化させることにより、赤外線遮蔽層を設けてなるフィルムが、その目的に適合しうることを見出し、この知見に基づいて本発明を完成するに至った。
すなわち、本発明は、
（１）透明基材フィルムの一方の面に、少なくとも赤外線遮蔽層を設けたフィルムにおいて、上記赤外線遮蔽層が、（Ａ）電離放射線硬化型樹脂と、（Ｂ）赤外線吸収剤と、該電離放射線硬化型樹脂１００重量部当たり、（Ｃ）電離放射線硬化型シリコーン樹脂としてカチオン重合型のエポキシ変性シリコーン樹脂１〜２０重量部と（Ｄ）光カチオン開始剤を含む塗膜の硬化物からなることを特徴とする防汚性赤外線遮蔽フィルム、
（２）（Ｂ）成分の赤外線吸収剤が、無機系赤外線吸収剤である第(１)項記載の防汚性赤外線遮蔽フィルム、
（３）赤外線遮蔽層が厚さ０.５〜２０μｍのものである第(１)又は(２)項記載の防汚性赤外線遮蔽フィルム、及び
（４）透明基材フィルムの一方の面に、（Ａ）電離放射線硬化型樹脂と、（Ｂ）赤外線吸収剤と、該電離放射線硬化型樹脂１００重量部当たり、（Ｃ）電離放射線硬化型シリコーン樹脂としてカチオン重合型のエポキシ変性シリコーン樹脂１〜２０重量部及び（Ｄ）光カチオン開始剤を含有する塗工液をコーティングして塗膜を形成させ、これに電離放射線を照射して該塗膜を硬化させることを特徴とする防汚性赤外線遮蔽フィルムの製造方法、
を提供するものである。
【０００５】
【発明の実施の形態】
本発明の防汚性赤外線遮蔽フィルムに用いられる透明基材フィルムとしては特に制限はなく、様々な透明プラスチックフィルムの中から、状況に応じて適宜選択して用いることができる。この透明プラスチックフィルムとしては、例えばポリエチレン、ポリプロピレン、ポリ４−メチルペンテン−１、ポリブテン−１などのポリオレフィン系樹脂、ポリエチレンテレフタレート、ポリエチレンナフタレートなどのポリエステル系樹脂、ポリカーボネート系樹脂、ポリ塩化ビニル系樹脂、ポリフェニレンサルファイド系樹脂、ポリエーテルサルフォン系樹脂、ポリエチレンサルファイド系樹脂、ポリフェニレンエーテル系樹脂、スチレン系樹脂、アクリル系樹脂、ポリアミド系樹脂、ポリイミド系樹脂、セルロースアセテートなどのセルロース系樹脂などからなるフィルム又はこれらの積層フィルムが挙げられる。これらの中で、特にポリエチレンテレフタレートフィルムが好適である。
この透明基材フィルムの厚さとしては特に制限はなく、使用目的に応じて適宜選定すればよいが、通常は５〜２００μｍ、好ましくは１０〜１００μｍの範囲である。
また、この透明基材フィルムは、所望により着色又は蒸着されていてもよく、また酸化防止剤や紫外線吸収剤などを含んでいてもよい。さらに、その表面に設けられる層との密着性を向上させる目的で、所望により片面又は両面に、酸化法や凹凸化法などにより表面処理を施すことができる。上記酸化法としては、例えばコロナ放電処理、クロム酸処理（湿式）、火炎処理、熱風処理、オゾン・紫外線照射処理などが挙げられ、また、凹凸化法としては、例えばサンドブラスト法、溶剤処理法などが挙げられる。これらの表面処理法は基材フィルムの種類に応じて適宜選ばれるが、一般にはコロナ放電処理法が効果及び操作性などの面から、好ましく用いられる。
【０００６】
本発明の防汚性赤外線遮蔽フィルムにおいては、前記透明基材フィルムの一方の面に少なくとも赤外線遮蔽層が設けられる。この赤外線遮蔽層は、（Ａ）電離放射線硬化型樹脂と、（Ｂ）赤外線吸収剤と、該電離放射線硬化型樹脂１００重量部当たり、（Ｃ）電離放射線硬化型シリコーン樹脂０.１〜５０重量部とを含む塗膜の硬化物からなるものである。
前記（Ａ）成分の電離放射線硬化型樹脂は、耐擦傷性などに優れるハードコート層を形成するために用いられるものであって、紫外線や電子線などの照射によって硬化する樹脂であり、その中でも特に、従来屋内用ウインドウフィルムのハードコート層の形成に多用されている紫外線硬化型樹脂が好適である。この紫外線硬化型樹脂としては特に制限はなく、従来公知のものの中から、適宣選択して用いることができる。この紫外線硬化型樹脂は、一般に、光重合性プレポリマーを基本成分とし、さらに所望により光重合性モノマー、光重合開始剤などを含有するものである。上記光重合性プレポリマーには、ラジカル重合型とカチオン重合型があり、ラジカル重合型の光重合性プレポリマーとしては、例えばポリエステルアクリレート系、エポキシアクリレート系、ウレタンアクリレート系、ポリオールアクリレート系などが挙げられる。ここで、ポリエステルアクリレート系プレポリマーとしては、例えば多価カルボン酸と多価アルコールの縮合によって得られる両末端に水酸基を有するポリエステルオリゴマーの水酸基を（メタ）アクリル酸でエステル化することにより、あるいは、多価カルボン酸にアルキレンオキシドを付加して得られるオリゴマーの末端の水酸基を（メタ）アクリル酸でエステル化することにより得ることができる。エポキシアクリレート系プレポリマーは、例えば、比較的低分子量のビスフェノール型エポキシ樹脂やノボラック型エポキシ樹脂のオキシラン環に、（メタ）アクリル酸を反応しエステル化することにより得ることができる。ウレタンアクリレート系プレポリマーは、例えば、ポリエーテルポリオールやポリエステルポリオールとポリイソシアナートの反応によって得られるポリウレタンオリゴマーを、（メタ）アクリル酸でエステル化することにより得ることができる。さらに、ポリオールアクリレート系プレポリマーは、ポリエーテルポリオールの水酸基を（メタ）アクリル酸でエステル化することにより得ることができる。これらの光重合性プレポリマーは１種用いてもよいし、２種以上を組み合わせて用いてもよい。
一方、カチオン重合型の光重合性プレポリマーとしては、エポキシ系樹脂が通常使用される。このエポキシ系樹脂としては、例えばビスフェノール樹脂やノボラック樹脂などの多価フェノール類にエピクロルヒドリンなどでエポキシ化した化合物、直鎖状オレフィン化合物や環状オレフィン化合物を過酸化物などで酸化して得られた化合物などが挙げられる。
【０００７】
また、光重合性モノマーとしては、例えば１,４−ブタンジオールジ（メタ）アクリレート、１,６−ヘキサンジオールジ（メタ）アクリレート、ネオペンチルグリコールジ（メタ）アクリレート、ポリエチレングリコールジ（メタ）アクリレート、ネオペンチルグリコールアジペートジ（メタ）アクリレート、ヒドロキシピバリン酸ネオペンチルグリコールジ（メタ）アクリレート、ジシクロペンタニルジ（メタ）アクリレート、カプロラクトン変性ジシクロペンテニルジ（メタ）アクリレート、エチレンオキシド変性リン酸ジ（メタ）アクリレート、アリル化シクロヘキシルジ（メタ）アクリレート、イソシアヌレートジ（メタ）アクリレート、トリメチロールプロパントリ（メタ）アクリレート、ジペンタエリスリトールトリ（メタ）アクリレート、プロピオン酸変性ジペンタエリスリトールトリ（メタ）アクリレート、ペンタエリスリトールトリ（メタ）アクリレート、プロピレンオキシド変性トリメチロールプロパントリ（メタ）アクリレート、トリス（アクリロキシエチル）イソシアヌレート、プロピオン酸変性ジペンタエリスリトールペンタ（メタ）アクリレート、ジペンタエリスリトールヘキサ（メタ）アクリレート、カプロラクトン変性ジペンタエリスリトールヘキサ（メタ）アクリレートなどが挙げられる。これらの光重合性モノマーは１種用いてもよいし、２種以上を組み合わせて用いてもよく、また、その配合量は、前記光重合性プレポリマー１００重量部に対し、通常０〜４０重量部、好ましくは４〜２０重量部の範囲で選ばれる。
【０００８】
一方、光重合開始剤としては、ラジカル重合型の光重合性プレポリマーに対しては、例えばベンゾイン、ベンゾインメチルエーテル、ベンゾインエチルエーテル、ベンゾインイソプロピルエーテル、ベンゾイン−ｎ−ブチルエーテル、ベンゾインイソブチルエーテル、アセトフェノン、ジメチルアミノアセトフェノン、２,２−ジメトキシ−２−フェニルアセトフェノン、２,２−ジエトキシ−２−フェニルアセトフェノン、２−ヒドロキシ−２−メチル−１−フェニルプロパン−１−オン、１−ヒドロキシシクロヘキシルフェニルケトン、２−メチル−１−［４−(メチルチオ)フェニル］−２−モルフォリノ−プロパン−１−オン、４−（２−ヒドロキシエトキシ）フェニル−２（ヒドロキシ−２−プロプル）ケトン、ベンゾフェノン、ｐ−フェニルベンゾフェノン、４,４'−ジエチルアミノベンゾフェノン、ジクロロベンゾフェノン、２−メチルアントラキノン、２−エチルアントラキノン、２−タ−シャリ−ブチルアントラキノン、２−アミノアントラキノン、２−メチルチオキサントン、２−エチルチオキサントン、２−クロロチオキサントン、２,４−ジメチルチオキサントン、２,４−ジエチルチオキサントン、ベンジルジメチルケタール、アセトフェノンジメチルケタール、ｐ−ジメチルアミン安息香酸エステルなどが挙げられる。また、カチオン重合型の光重合性プレポリマーに対する光重合開始剤としては、例えば芳香族スルホニウムイオン、芳香族オキソスルホニウムイオン、芳香族ヨードニウムイオンなどのオニウムと、テトラフルオロボレート、ヘキサフルオロホスフェート、ヘキサフルオロアンチモネート、ヘキサフルオロアルセネートなどの陰イオンとからなる化合物が挙げられる。これらは１種用いてもよいし、２種以上を組み合わせて用いてもよく、また、その配合量は、前記光重合性プレポリマー１００重量部に対して、通常０.２〜１０重量部の範囲で選ばれる。
【０００９】
（Ｂ）成分の赤外線吸収剤は、有機系赤外線吸収剤と無機系赤外線吸収剤に大別することができる。ここで、有機系赤外線吸収剤としては、例えばシアニン系化合物、スクワリリウム系化合物、チオールニッケル錯塩系化合物、フタロシアニン系化合物、トリアリルメタン系化合物、ナフトキノン系化合物、アントラキノン系化合物、さらにはＮ,Ｎ,Ｎ',Ｎ'−テトラキス（ｐ−ジ−ｎ−ブチルアミノフェニル）−ｐ−フェニレンジアミニウムの過塩素酸塩、フェニレンジアミニウムの塩素塩、フェニレンジアミニウムのヘキサフルオロアンチモン酸塩、フェニレンジアミニウムのフッ化ホウ素酸塩、フェニレンジアミニウムのフッ素塩、フェニレンジアミニウムの過塩素酸塩などのアミノ化合物などが挙げられる。
また、無機系赤外線吸収剤としては、例えば酸化チタン、酸化亜鉛、酸化インジウム、酸化錫、硫化亜鉛などが挙げられるが、特に酸化錫、ＡＴＯ（アンチモンドープ酸化錫）、ＩＴＯ（錫ドープ酸化インジウム）の金属酸化物が好適である。この無機系赤外線吸収剤は、可視光領域において吸収が少なく、かつ透明なコート層を形成するには、好ましくは０.５μｍ以下、より好ましくは０.１μｍ以下の粒径を有するものが有利である。
前記有機系赤外線吸収剤は、無機系のものに比べて少量で、赤外線遮蔽機能を発揮するが、耐光性に劣る上、着色しやすいという欠点を有し、実用性の点からは、無機系赤外線吸収剤の方が望ましい。
【００１０】
本発明においては、有機系赤外線吸収剤を１種用いてもよいし、２種以上を組み合わせて用いてもよく、また無機系赤外線吸収剤を１種用いてもよいし、２種以上を組み合わせて用いてもよい。あるいは、有機系赤外線吸収剤１種以上と無機系赤外線吸収剤１種以上とを適宜組み合わせて用いてもよい。
この赤外線吸収剤の使用量は、所望の赤外線遮蔽機能を付与しうるとともに、他の機能、例えば透明性、耐擦傷性、防汚性、汚れ除去性及び滑り性などが損なわれない範囲で選定される。有機系赤外線吸収剤を使用する場合には、前記（Ａ）成分の電離放射線硬化型樹脂１００重量部当たり、通常０.１〜１５重量部、好ましくは０.５〜１０重量部の範囲で用いられる。一方、無機系赤外線吸収剤を使用する場合には、電離放射線硬化型樹脂１００重量部当たり、通常３０〜５００重量部、好ましくは５０〜３００重量部の範囲で用いられる。なお、ＡＴＯ、ＩＴＯなどの無機系赤外線吸収剤は、一般に導電性を有することから、赤外線遮蔽能と共に、通常帯電防止能も付与される。
次に、（Ｃ）成分の電離放射線硬化型シリコーン樹脂としては、紫外線硬化型シリコーン樹脂が好ましく、このようなものとしては、例えば分子内に、アルケニル基とメルカプト基を有するラジカル付加型、アルケニル基と水素原子を有するヒドロシリル化反応型、エポキシ基を有するカチオン重合型、（メタ）アクリル基を有するラジカル重合型のシリコーン樹脂等が挙げられる。これらの中でエポキシ基を有するカチオン重合型や（メタ）アクリル基を有するラジカル重合型が好ましい。
【００１１】
分子内にエポキシ基や（メタ）アクリル基を有するシリコーン樹脂としては、例えば、エポキシプロポキシプロピル末端ポリジメチルシロキサン、（エポキシシクロヘキシルエチル）メチルシロキサン−ジメチルシロキサンコポリマー、メタクリロキシプロピル末端ポリジメチルシロキサン、アクリロキシプロピル末端ポリジメチルシロキサン等が挙げられる。
また、分子内にビニル基を有するシリコーン樹脂として、例えば、末端ビニルポリジメチルシロキサン、ビニルメチルシロキサンホモポリマー等を挙げることができる。
本発明においては、この（Ｃ）成分の電離放射線硬化型シリコーン樹脂は１種用いてもよいし、２種以上を組み合わせて用いてもよく、また、その使用量は、前記（Ａ）成分の電離放射線硬化型樹脂１００重量部当たり、０.１〜５０重量部の範囲で選ばれる。この使用量が０.１重量部未満では防汚性、汚れ除去性、滑り性などが十分に付与されないし、５０重量部を超えると硬化性及び耐擦傷性などが低下する。防汚性、汚れ除去性、滑り性、硬化性及び耐擦傷性などを考慮すると、この（Ｃ）成分の使用量は０.５〜３０重量部の範囲が好ましく、特に１〜２０重量部の範囲が好ましい。
このような反応型のシリコーン樹脂を用いることにより、硬化反応によってシリコーン樹脂自体が架橋すると共に、場合により、（Ａ）成分の電離放射線硬化型樹脂とも架橋するので、経時によるブリードアウトが生じにくく、その結果、長期間にわたってシリコーン樹脂により付与される機能が損なわれることがない。
【００１２】
本発明における赤外線遮蔽層は、前記（Ａ）成分、（Ｂ）成分及び（Ｃ）成分を含む塗膜の硬化物からなるものであるが、この赤外線遮蔽層には、本発明の目的が損なわれない範囲で、所望により紫外線吸収剤、光安定剤、酸化防止剤、無機フィラー、着色剤などを含有させることができる。
この赤外線遮蔽層の厚さは、通常０.５〜２０μｍ、好ましくは１〜１５μｍの範囲で選ばれる。
前記赤外線遮蔽層は、以下に示す本発明の方法に従えば、効率よく形成することができる。
本発明の方法においては、まず、必要に応じて溶剤中に、前記（Ａ）成分、（Ｂ）成分、（Ｃ）成分及び所望により用いられる各種添加剤（重合開始剤を含む）を、それぞれ所定の割合で加え、溶解又は分散させて、均質な塗工液を調製する。
この際用いる溶剤としては、例えばヘキサン、ヘプタン、シクロヘキサンなどの脂肪族炭化水素、トルエン、キシレンなどの芳香族炭化水素、塩化メチレン、塩化エチレンなどのハロゲン化炭化水素、メタノール、エタノール、プロパノール、ブタノールなどのアルコール、アセトン、メチルエチルケトン、２−ペンタノン、イソホロンなどのケトン、酢酸エチル、酢酸ブチルなどのエステル、エチルセロソルブなどのセロソルブ系溶剤などが挙げられる。また、赤外線吸収剤として無機系のものを用いる場合には、均質に分散させるために、分散剤を使用し、サンドミル、アトライター、コロイドミル、ボールミル、高圧ホモジナイザーなどの分散機を用いて分散を行うことができる。該分散剤としては、例えばカルボン酸塩、スルホン酸塩、硫酸エステル塩、リン酸エステル塩、ホスホン酸塩などのアニオン系界面活性剤、ポリオキシエチレンアルキルエーテル類、ポリオキシエチレンアルキルフェノールエーテル類、ポリオキシエチレンアルキルエステル類、ソルビタンアルキルエステル類などのノニオン系界面活性剤が挙げられる。
【００１３】
このようにして調製された塗工液の濃度、粘度としては、コーティング可能な濃度、粘度であればよく、特に制限されず、状況に応じて適宜選定することができる。
次に、透明基材フィルムの一方の面に、上記塗工液を、従来公知の方法、例えばバーコート法、ナイフコート法、ロールコート法、ブレードコート法、ダイコート法、グラビアコート法などを用いて、コーティングして塗膜を形成させ、乾燥後、これに電離放射線を照射して該塗膜を硬化させることにより、赤外線遮蔽層が形成される。
電離放射線としては、例えば紫外線や電子線などが挙げられる。上記紫外線は、高圧水銀ランプ、ヒュージョンＨランプ、キセノンランプなどで得られ、一方電子線は、電子線加速器などによって得られる。この電離放射線の中では、特に紫外線が好適である。なお、電子線を使用する場合は、重合開始剤を添加することなく、硬化膜を得ることができる。
本発明においては、この赤外線遮蔽層と基材フィルムとの密着性を向上させるために、所望により、赤外線遮蔽層と基材フィルムとの間に、プライマー層を設けることができる。このプライマーとしては特に制限はなく、従来公知のもの、例えばアクリル系、ポリエステル系、ポリウレタン系、シリコーン系、ゴム系などのプライマーを用いることができるが、耐久性及び密着性などの点から、アクリル系及びポリエステル系プライマーが好適である。このプライマーには、必要により紫外線吸収剤や光安定剤を含有させることができる。このプライマー層の厚さは、均質な塗布性及び密着性などの点から、０.１〜１０μｍの範囲が好ましく、特に０.５〜５μｍの範囲が好適である。
【００１４】
本発明の防汚性赤外線遮蔽フィルムにおいては、所望によりこのようにして基材フィルム上に赤外線遮蔽層が設けられた側の反対面に、粘着剤層を介して剥離シートを設けることができる。
上記粘着剤層を構成する粘着剤としては特に制限はなく、従来公知の様々な粘着剤の中から、状況に応じて適宜選択して用いることができるが、耐候性などの点から、特にアクリル系、ウレタン系及びシリコーン系粘着剤が好適である。この粘着剤層の厚さは、通常５〜１００μｍ、好ましくは１０〜６０μｍの範囲である。
また、この粘着剤層の上に設けられる剥離シートとしては、例えばグラシン紙、コート紙、ラミネート紙などの紙及び各種プラスチックフィルムに、シリコーン樹脂などの剥離剤を塗付したものなどが挙げられる。この剥離シートの厚さについては特に制限はないが、通常２０〜１５０μｍ程度である。なお、上記粘着剤層には、必要に応じ、紫外線吸収剤や光安定剤を含有させることができる。
本発明の防汚性赤外線遮蔽フィルムは、特に窓ガラスや窓用プラスチックボードなどの内側表面貼付用として好適に用いられる。使用する場合は、剥離シートを剥がし、粘着剤層面が対象物に接するようにして貼付すればよい。
【００１５】
【実施例】
次に、本発明を実施例によりさらに詳細に説明するが、本発明は、これらの例によってなんら限定されるものではない。
なお、各例において作製した赤外線遮蔽フィルムの物性は、下記の要領に従って求めた。
（１）全光線透過率及びヘイズ値
日本電色工業(株)製ヘイズメーターを使用し、ＪＩＳ Ｋ ７１０５に準拠して測定した。
（２）９６０ｎｍ波長光の透過率
(株)島津製作所製の分光光度計を用いて測定した。
（３）鉛筆硬度
東洋精機(株)製の鉛筆ひっかき試験機を用い、ＪＩＳ Ｋ ５４００に準拠して測定した。
（４）灰付着性
１０cm2の試験片をガーゼ布で２０往復こすり、タバコ灰に接近させ、灰までの距離２mmの高さでの灰付着の有無を観察する。
以上の結果について、全く付着しない場合を５、多量に付着した場合を１とし、かつその間を４、３、２に分け、５段階で評価した。
（５）接触角
協和界面科学(株)製の接触角計を用い、静滴法による水の接触角を測定した。
（６）静摩擦係数（滑り性）
テンシロン引張り試験機を用い、ＪＩＳ Ｋ ７１２５に準拠して測定した。
【００１６】
実施例１
紫外線硬化型樹脂［大日精化工業社製、商品名：セイカビーム  ＥＸＦ−０１Ｌ、ラジカル重合用の重合開始剤を含有したポリエステルアクリレート系］１００重量部、紫外線硬化型シリコーン樹脂［信越化学工業社製、商品名：シリコーンＸ−６２−５４０８、カチオン重合型のエポキシ変性シリコーン樹脂］３重量部、光カチオン開始剤［信越化学工業社製、商品名：ＣＡＴ−７６０３］０.１重量部、アンチモン約１０重量％ドープ（対酸化錫）した酸化錫のトルエン分散体（３０重量％濃度）［石原テクノ社製、商品名：ＳＮ−１００Ｐ（トルエン）］２５０重量部及びイソブタノール８７重量部を混合し、撹拌して均質な固形分濃度約４０重量％の塗工液を調製した。
厚さ５０μｍのポリエステルフィルム［東レ社製、商品名：ルミラーＴ−７０、易接着処理なし］の片面に、上記塗工液を、硬化塗膜の厚さが２.５μｍになるようにマイヤーバーにより塗布し、８０℃で１分間乾燥したのち、紫外線照射装置［アイグラフィックス社製、ＵＢ０４２−５ＡＭ−Ｗ型］を用いて紫外線（光量：２５０mJ／cm2）を照射し、塗膜を硬化させ、赤外線遮蔽フィルムを作製した。このフィルムの性能を第１表に示す。
【００１７】
実施例２
カチオン重合用の光重合開始剤を含有したエポキシ系紫外線硬化型樹脂［旭電化工業社製、商品名：アデカオプトマー  ＫＲ−５６６ＮＬ］１００重量部に、エポキシ変性シリコーン樹脂「シリコーンＸ−６２−５４０８」（前出）１０重量部、アンチモン約１０重量％ドープ（対酸化錫）した酸化錫のメチルエチルケトン分散体（３０重量％濃度）［石原テクノ社製、商品名：ＳＮ−１００Ｐ（ＭＥＫ）］２５０重量部を添加し、さらにエチルセロソルブを全体の固形分濃度が約５０重量％になるように加え、撹拌して均質な塗工液を調製した。
厚さ５０μｍのポリエステルフィルム［三菱化学ポリエステル社製、商品名：ダイアホイルＴ−６００Ｅ、易接着処理したもの］を用い、以下実施例１と同様な操作を行い、赤外線遮蔽フィルムを作製した。その性能を第１表に示す。
【００１８】
実施例３
実施例２において、紫外線硬化型シリコーン樹脂の使用量を１５重量部に変えた以外は、実施例２と同様な操作を行い、赤外線遮蔽フィルムを作製した。その性能を第１表に示す。
実施例４
実施例２において、アンチモンドープ酸化錫のメチルエチルケトン分散体の使用量を５００重量部に変えた以外は、実施例２と同様な操作を行い、赤外線遮蔽フィルムを作製した。その性能を第１表に示す。
【００１９】
比較例１
実施例１において、紫外線硬化型シリコーン樹脂及びカチオン開始剤を添加しなかったこと以外は、実施例１と同様な操作を行い、赤外線遮蔽フィルムを作製した。その性能を第１表に示す。
比較例２
実施例２において、紫外線硬化型シリコーン樹脂を添加しなかったこと以外は、実施例２と同様な操作を行い、赤外線遮蔽フィルムを作製した。その性能を第１表に示す。
【００２０】
【表１】
0004359356.tif 000002
【００２１】
【発明の効果】
本発明の防汚性赤外線遮蔽フィルムは、透明性、耐擦傷性、防汚性、汚れ除去性、滑り性及び赤外線遮蔽性などに優れる高機能性フィルムであって、窓ガラスや窓用プラスチックボードなどの貼付用として好適である。